FR 3060439 A1 20180622 FR 1662791 A 20161219 1 Procédé de fabrication d'un article flexible à mémoire de forme, stratifié obtenu au cours de la mise en oeuvre du procédé de fabrication et article déformable à mémoire de forme L'invention se rapporte à un procédé de fabrication d'un article flexible à mémoire de forme, à un stratifié obtenu au cours de la mise en oeuvre du procédé de fabrication et à un article déformable à mémoire de forme. Par article déformable à mémoire de forme, on entend ici un article ayant une certaine forme en 3D et apte à se déformer élastiquement et revenir à cette forme en 3D après déformation élastique. Les articles déformables à mémoire de forme, comme par exemple des armatures de masque de ski, des palmes de plongée, des chaises en plastique et autres, sont généralement réalisés par moulage de matière plastique. Un tel mode de fabrication autorise une grande flexibilité dans les produits obtenus, notamment en termes de formes et de dimensions (ex : adaptation à la morphologie, etc.). En revanche, il nécessite la conception de moules onéreux et complexes notamment du fait qu'ils nécessitent un état de surface à très faible rugosité. Ces moules sont également associés à des installations d'outils de production lourds et onéreux. Ce mode de fabrication n'est pas adapté à des petites ou moyennes séries. Il offre, en outre, peu de flexibilité dans la mise en oeuvre du procédé de fabrication. Par ailleurs, les articles issus de ce procédé de fabrication présentent peu de personnalisation géométrique du fait de la nécessité de fabriquer en grande série et ne jouissent pas d'une image de qualité du fait du matériau utilisé. Pour améliorer cette image, il existe des articles constitués essentiellement de bois, c'est-à-dire à plus de 50% de bois. Ces articles trouvent de nombreuses applications dans des domaines très variés tels que le bâtiment, le mobilier, la mode ou le sport. Du point de vue des consommateurs, ces articles connaissent un engouement non seulement pour les sensations de bien être qu'ils peuvent procurer mais également pour l'image de respect de l'environnement qu'ils peuvent renvoyer. Ainsi, à la vue ou au touché, le bois peut donner une impression rassurante de confort et de robustesse. A l'odeur, le bois peut évoquer des souvenirs. Le bois est, par ailleurs, une ressource naturelle, renouvelable, et recyclable. Du point de vue des fabricants, ces articles présentent également un certain nombre d'avantages en termes de propriétés mécaniques et de coûts. Pour obtenir des articles en bois de formes complexes en 3D, la matrice du bois doit être complètement déstructurée à la suite d'un procédé long, complexe et coûteux et ensuite les différentes couches de bois sont collées par une colle rigide et l'article n'a plus 3060439 2 d'élasticité, il n'est donc pas à mémoire de forme au sens de l'invention. Pour des articles en bois moulés non déstructuré, le produit obtenu est rigide et/ou dans le cas de produit en plaque, il peut fléchir mais revient en position de plaque dès l'effort enlevé, autrement dit le produit n'arrive pas à conserver une forme donnée, notamment 3D, autre que plane. Les 5 articles précédents en forme, sont généralement obtenus par des procédés à fortes pressions de cintrage, entre des moules et contre-moule en acier, présentant des inconvénients analogues à ceux évoqués précédemment pour la fabrication d'article en plastique. L'invention vise à pallier les problèmes évoqués ci-dessus. A cet effet, selon un premier aspect, l'invention propose un procédé de fabrication 10 d'un article déformable à mémoire de forme, le procédé de fabrication comprenant : - une étape d'assemblage au cours de laquelle un stratifié est réalisé, le stratifié comportant une pluralité de couches de structure présentant respectivement des surfaces de solidarisation en regard, et au moins une couche de solidarisation interposée entre les surfaces de solidarisation des couches de structure, les couches de structure étant 15 constituées d'un matériau déformable élastiquement, la couche de solidarisation comprenant une substance adhésive viscoélastique réticulable en élastomère et étendue sur au moins une partie des surfaces de solidarisation des couches de structure, - une étape de formage au cours de laquelle le stratifié est cintré pour obtenir la forme de l'article et la substance adhésive de la couche de solidarisation subit une 20 réticulation. Ainsi, l'article peut être obtenu de manière simple et rapide par moulage du stratifié comportant une substance adhésive viscoélastique réticulable en élastomère. L'article comporte le stratifié cintré, c'est-à-dire qui présente au moins une courbure dans au moins un plan et généralement plusieurs courbures dans plusieurs plans et/ou selon des directions 25 différentes, obtenu par moulage et maintenu en forme par la substance adhésive. Un tel article présente, au repos, une forme 3D non plane avec des courbures dans des directions très différentes et un contour tout en étant déformable à mémoire de forme. La substance adhésive viscoélastique réticulable en élastomère est peu ou pas sujette au fluage et autorise des glissements relatifs des couches de structure et ainsi un 30 cisaillement dans le stratifié dont il résulte une flexibilité résiduelle tout en permettant la mise en forme en 3D. Sa mise en oeuvre permet de réaliser un collage à faible pression et d'épaisseur contrôlée et de mieux gérer les propriétés mécaniques, notamment de souplesse et d'élasticité, du stratifié et de l'article résultant. Les propriétés mécaniques du stratifié peuvent être modulées soit localement soit dans l'ensemble du stratifié. 3060439 3 L'article résultant présente un certain nombre d'avantages parmi lesquels une conservation des déformations élastiques après mise en forme et un amortissement des vibrations. Par ailleurs le procédé de fabrication peut être mis en place facilement avec un matériel et un processus de moulage sous faible pression peu onéreux. 5 On obtient en fait un article ayant les mêmes caractéristiques qu'un article en matière plastique moulée, tout en étant de meilleure qualité (en bois), plus esthétique et plus riche. Au cours de l'étape d'assemblage, la couche de solidarisation peut être interposée entre les surfaces de solidarisation avant réticulation de la substance adhésive et, au cours 10 de l'étape de formage, les couches de structure du stratifié peuvent être déformées avant réticulation de la substance adhésive. L'article mis en forme à partir du stratifié cintré, c'est-à-dire présentant au moins une courbure dans au moins une direction, peut être récupéré après réticulation d'au moins une partie de la substance adhésive. Le procédé de fabrication peut prévoir, au cours de l'étape d'assemblage, de faire 15 varier une répartition de la substance adhésive de la couche de solidarisation. En particulier, la variation de la répartition de la substance adhésive peut résulter notamment d'une différence dans la composition de la couche de solidarisation ou dans l'épaisseur de la couche de solidarisation. Il est ainsi possible d'adapter la couche de solidarisation à l'application particulière de l'article fabriqué. Cette adaptation peut être faite entre des 20 articles différents mais également au sein d'un même article, en fonction du comportement souhaité. La substance adhésive peut être un mastic colle monocomposant réticulable par condensation, de préférence à l'humidité ambiante et/ou par activation thermique et/ou par activation actinique, ledit mastic colle étant préférablement choisi parmi les polyuréthanes, 25 les polyuréthanes modifiés silane, les silicones, les polysulfures, les polyéthers, les polyéthers modifiés silanes et leurs mélanges. La substance adhésive réticulée peut présenter un allongement à la rupture compris entre 90% et 1500 %. Le procédé de fabrication peut prévoir, au cours de l'étape de formage, de mettre en 30 forme l'article en pressant le stratifié contre un moule, de préférence un moule de cintrage présentant la forme l'article. Le moule présente une ou plusieurs courbures dans un ou plusieurs plans et surtout selon plusieurs directions, c'est-à-dire une forme en 3D plus ou moins complexes. En particulier, le moule peut présenter des zones en creux ou en relief 3060439 4 Le procédé de fabrication peut comprendre en outre une étape de patronage au cours de laquelle les couches de structure sont découpées selon le contour de l'article. Au cours de l'étape de patronage : - tout ou partie des couches de structure peuvent être découpées avant leur 5 assemblage pour réaliser le stratifié selon l'étape d'assemblage, - le stratifié réalisé à l'étape d'assemblage peut être découpé, et/ou - l'article obtenu après l'étape de formage peut être découpé. De préférence, l'étape de patronage est mise en oeuvre avant d'interposer la couche de solidarisation entre les surfaces de solidarisation des couches de structure et de réaliser 10 le stratifié. Ces dispositions permettent de libérer les contraintes intrinsèques des couches de structure avant encollage et cintrage et autorise ainsi de plus grandes déformations. La couche de solidarisation peut présenter une épaisseur maximale, mesurée perpendiculairement aux surfaces de solidarisation des couches de structure, comprise entre 0,01 mm et 2 mm, de préférence entre 0,05 mm et 1,2 mm. 15 Le stratifié peut présenter une épaisseur maximale, mesurée perpendiculairement aux surfaces de solidarisation des couches de structure, inférieure ou égale à 30 cm, de préférence à 10 cm. Au moins l'une des couches de structure est constituée d'un matériau ayant un comportement mécanique anisotrope. 20 Selon des dispositions particulières, l'invention vise à réaliser des articles complexes, notamment en trois dimensions, du type de ceux obtenu par moulage plastique mais en des matériaux nobles, écologique et durable, dont le bois. Le procédé de fabrication peut donc être spécialement adapté pour fabriquer un article constitué essentiellement de bois, c'est-à-dire à au moins 50 % de bois, en 25 particulier d'au moins 70 %, de préférence d'au moins 80% de bois. Au moins l'une des couches de structure est alors une feuille de bois constituée essentiellement de bois, c'est-à-dire à au moins 50 % de bois, en particulier d'au moins 70 %, de préférence d'au moins 80% de bois. La feuille de bois peut présenter une épaisseur maximale mesurée 30 perpendiculairement à la surface de solidarisation comprise entre 0,1 mm et 5 mm. Selon un deuxième aspect, l'invention propose un stratifié obtenu à l'issue de l'étape d'assemblage du procédé de fabrication défini précédemment, comportant une pluralité de couches de structure présentant respectivement des surfaces de solidarisation en regard, et au moins une couche de solidarisation interposée entre les surfaces de 3060439 5 solidarisation des couches de structure, au moins l'une des couches de structure étant une feuille constituée d'un matériau déformable élastiquement, la couche de solidarisation comprenant une substance adhésive viscoélastique réticulable en élastomère et étendue sur au moins une partie des surfaces de solidarisation des couches de structure, la substance 5 adhésive étant non réticulée. Selon un troisième aspect, l'invention propose un article déformable à mémoire de forme, l'article présentant au repos une forme et un contour, ledit article comportant un stratifié cintré, le stratifié comportant une pluralité de couches de structure présentant respectivement des surfaces de solidarisation en regard, et au moins une couche de 10 solidarisation interposée entre les surfaces de solidarisation des couches de structure, au moins l'une des couches de structure étant une feuille constituée d'un matériau déformable élastiquement, la couche de solidarisation comprenant une substance adhésive viscoélastique réticulable en élastomère et étendue sur au moins une partie des surfaces de solidarisation des couches de structure, la substance adhésive étant au moins en partie 15 réticulée. Un tel article peut notamment être obtenu par la mise en oeuvre du procédé de fabrication défini précédemment. D'autres objets et avantages de l'invention apparaîtront à la lecture de la description qui suit d'un mode de réalisation particulier de l'invention donné à titre d'exemple non 20 limitatif, la description étant faite en référence aux dessins annexés dans lesquels : - la figure 1 est une représentation schématique en perspective d'un article constitué essentiellement de bois obtenu par la mise en oeuvre d'un mode de réalisation du procédé de fabrication selon l'invention, l'article comportant une pluralité de couches de structure constituées essentiellement de bois, et au moins une couche de solidarisation interposée 25 entre les couches de structure, la couche de solidarisation comprenant une substance adhésive viscoélastique réticulable en élastomère, - la figure 2 est une représentation schématique d'une étape de patronage du procédé de fabrication au cours de laquelle des couches de structure superposées sont découpées selon un contour de l'article, 30 - la figure 3 est une représentation schématique d'une étape d'assemblage du procédé de fabrication au cours de laquelle la substance adhésive est déposée sur au moins une surface de solidarisation de chaque couche de structure découpée avant réticulation de la substance adhésive, 3060439 6 - la figure 4 est une représentation schématique de l'étape d'assemblage du procédé de fabrication au cours de laquelle la substance adhésive est étalée sur la surface de solidarisation avant réticulation de la substance adhésive pour former la couche de solidarisation, 5 - la figure 5 est une représentation schématique de l'étape d'assemblage du procédé de fabrication au cours de laquelle un stratifié est réalisé en interposant les couches de solidarisation entre les couches de structure avant réticulation de la substance adhésive, - la figure 6 est une représentation schématique d'un moule conformé selon une forme de l'article, 10 - la figure 7 est une représentation schématique d'une étape de formage du procédé de fabrication au cours de laquelle l'article est mis en forme en pressant le stratifié sur le moule de manière à déformer les couches de structure du stratifié avant réticulation de la substance adhésive, le stratifié étant pressé sur le moule par une bâche à vide soumise à une dépression, 15 - la figure 8 est une représentation schématique d'une variante de l'étape de formage du procédé de fabrication de la figure 7 au cours de laquelle le stratifié est pressé sur le moule par un contre-moule. Sur les figures, les mêmes références désignent des éléments identiques ou analogues. 20 La figure 1 représente schématiquement un mode de réalisation d'un article 1 obtenu à partir d'un stratifié 5 comportant plusieurs couches de structure 6 superposées entre lesquelles des couches de solidarisation 7 sont interposées. Dans le mode de réalisation représenté, sans y être limité, l'article 1 est l'armature 2 d'un masque de protection pour les yeux d'un utilisateur au cours de la pratique d'activités de montagne en 25 hiver. L'armature 2 comporte un cadre 3 délimitant un évidement 4. Dans le mode de réalisation représenté, sans y être limité, le stratifié 5 est constitué essentiellement de bois, c'est-à-dire d'au moins 50% de bois, et en particulier d'au moins 70 % de bois, de préférence d'au moins 80% de bois. Une ou plusieurs des couches de structure 6 sont des feuilles de bois constituées essentiellement de bois, c'est-à-dire d'au 30 moins 50% de bois, et en particulier d'au moins 70 % de bois, de préférence d'au moins 80% de bois. Le bois utilisé pour les feuilles de bois peut être de tout type approprié notamment en terme d'essence ou de provenance (naturel, recyclé, récupération de chute, etc.). Selon les propriétés et l'esthétique recherchées, les couches de structure 6 peuvent 3060439 7 également comprendre des feuilles d'autres natures que le bois et notamment des feuilles en métal, en matériau plastique, en matériau composite, en cuir ou autre. Chacune des couches de structure 6 présente des surfaces de solidarisation opposées présentant une longueur L et une largeur 1 selon des première Dl et deuxième D2 5 directions perpendiculaires entre elles, et une épaisseur e mesurée selon une troisième direction D3 perpendiculaire aux première Dl et deuxième D2 directions, entre les deux surfaces de solidarisation. Chaque couche de structure 6 à une épaisseur e réduite par rapport à la longueur L et la largeur 1. Chaque feuille de bois peut notamment présenter une épaisseur comprise entre 0,1 mm et 5 mm. 10 Chacune des couches de solidarisation 7 comprend une substance adhésive 8 en élastomère réticulable ou polymérisable, En particulier, la substance adhésive 8 peut présenter un allongement à la rupture compris entre 90 % et 1500 %. La substance adhésive a un comportement viscoélastique réticulable. Par exemple, la substance adhésive 8 est constituée par un mastic colle monocomposant réticulable par condensation, de 15 préférence à l'humidité ambiante et/ou par activation thermique et/ou par activation actinique. Le mastic colle peut être choisi parmi les polyuréthanes, les polyuréthanes modifiés silane, les silicones, les polysulfures, les polyéthers, les polyéthers modifiés silanes et leurs mélanges. Le mastic colle peut présenter à l'état non reticulé, une viscosité adaptée à 20 l'application en une couche d'épaisseur sensiblement constante ou non, par exemple une viscosité dynamique à 20°C comprise entre 10-2 Pa.s et 103 Pa.s, de préférence entre 10 Pa.s et 102 Pa.s. En interposant une telle substance adhésive 8 entre les surfaces de solidarisation des couches de structure 6, l'article 1 peut être mis en forme de manière à présenter une ou 25 plusieurs courbures autour d'un ou plusieurs axes tout en étant deformable à mémoire de forme. L'article 1 peut notamment présenter une forme tridimensionnelle telle que celle du masque de protection (masque de ski) représenté. On obtient donc un article ayant une certaine forme en 3D et apte à se déformer élastiquement et revenir à cette forme en 3D après déformation élastique Cette substance adhésive 8 est visqueuse ce qui permet d'en 30 adapter la concentration et/ou l'épaisseur au sein d'un même article ou d'un article à l'autre de manière à obtenir le comportement souhaité. L'article 1 est obtenu par la mise en oeuvre d'un procédé de fabrication dont un mode de réalisation particulier non-limitatif est décrit en relation avec les figures 2 à 8. 3060439 8 Des plaques dans lesquelles les couches de structure 6 sont formées sont stockées. Elles comprennent des plaques de bois dans lesquelles les feuilles de bois sont formées et éventuellement des plaques de toute autre nature appropriée pour la réalisation de l'article 1. Elles comprennent, par exemple, des plaques de bois rectangulaires de 3500 mm de 5 longueur, de 300 mm de largeur et de 0,6 mm d'épaisseur. La figure 2 illustre une étape de patronage au cours de laquelle les couches de structure 6 sont découpées selon un contour de l'article 1. Dans le mode de réalisation représenté, les plaques 10 prédébitées en plaquettes 11 de dimensions réduites, par exemple 240 mm de longueur et 110 mm de largeur, sont superposées sur une hauteur h, 10 par exemple de 60 mm. Les couches de structure 6 sont ensuite découpées selon un contour extérieur du cadre 3 de l'armature 2 et un contour intérieur de l'évidement 4 de l'armature 2. La découpe des couches de structure 6 peut être réalisée de toute manière appropriée et notamment au moyen d'une découpeuse laser pour réaliser une découpe précise, d'un emporte-pièce pour une découpe de série et/ou d'un massicot pour une découpe linéaire. 15 Au cours de l'étape de patronage, les feuilles de bois peuvent être disposées selon une orientation souhaitée des feuilles de bois dans l'article 1, notamment 00, 90°, +45° ou -45°. Cela permet d'obtenir un caractère particulier de rigidité ou de flexion, orthotrope ou pseudo isotrope. Les couches de structure 6 peuvent faire l'objet d'un traitement. Par exemple, les 20 feuilles de bois peuvent être teintes notamment dans un bain de teinte aqueuse. Selon un mode de réalisation avantageux, les feuilles de bois peuvent subir un traitement de surface afin de faciliter le collage. Les figures 3 à 5 représentent une étape d'assemblage du procédé de fabrication consistant à réaliser le stratifié 5 en interposant les couches de solidarisation 7 entre les 25 couches de structure 6. En particulier, sur la figure 3, la substance adhésive 8 est déposée, avant réticulation de la substance adhésive 8, par tout moyen approprié, tel qu'un pistolet pneumatique 16, sur au moins l'une des surfaces de solidarisation de chaque couche de structure 6. Sur la figure 4, la substance adhésive 8 est étalée, par exemple au moyen d'une calibreuse manuelle 17, sur la surface de solidarisation avant réticulation de la substance 30 adhésive 8 pour former la couche de solidarisation 7. En variante, la dépose et l'étalement de la substance adhésive 8 peuvent être obtenus par des moyens automatisés. La couche de solidarisation 7 peut présenter une épaisseur maximale, mesurée perpendiculairement aux surfaces de solidarisation des couches de structure, comprise entre 0,01 mm et 2 mm, de préférence entre 0,05 mm et 1,2 mm. Sur la figure 5, les couches de structure 6 sont 3060439 9 empilées avec la surface de solidarisation de l'une des couches de structure 6 en regard de la surface de solidarisation de la couche de structure adjacente 6. L'empilement est réalisé avant réticulation de la substance adhésive 8, le cas échéant suivant une séquence déterminée quant à l'orientation des feuilles de bois. 5 A l'issu de cette étape, le stratifié 5 comportant des couches de structure 6 superposées et des couches de solidarisation 7 interposées entre les surfaces de solidarisation, avec la substance adhésive 8 non réticulée, est obtenu. Le stratifié 5 peut présenter une épaisseur E mesurée perpendiculairement aux surfaces de solidarisation des couches de structure 6 inférieure à 30 cm, de préférence inférieure à 10 cm, par exemple de 10 3 cm. Avant réticulation de la substance adhésive 8, l'article 5 est mis en forme au cours d'une étape de formage par un cintrage du stratifié 5 de manière à déformer les couches de structure 6. Le stratifié 5 présente alors une ou plusieurs courbures selon différentes directions dans un ou plusieurs plans distincts et sécants. Dans le mode de réalisation 15 représenté, une déformation est appliquée pour maintenir les feuilles de bois dans le domaine élastique. De façon complémentaire ou alternative, en fonction des matériaux dont sont faites les couches de structure 6, la déformation appliquée peut être élastique ou plastique. En particulier, au cours de cette étape consistant à mettre en forme l'article 1, le 20 stratifié 5 est pressé sur un moule 20, représenté sur la figure 6, conformé selon une forme de l'article 1. Le moule 20 peut être réalisé en tout matériau approprié, notamment en panneaux de fibres à densité moyenne (MDF selon la dénomination anglaise : medium density fiberboard), en matériau composite, en plâtre, en aluminium ou autre, par exemple par impression 3D ou strato-conception. Dans le mode de réalisation représenté, le moule 25 20 est un moule positif ayant globalement la forme du haut d'un visage sur lequel l'armature 2 du masque viendra s'appliquer. Le stratifié 5 est placé sur le moule 20 et positionné à l'aide de piges 21 dont une longueur correspond sensiblement, par exemple à 10% près, à l'épaisseur E du stratifié 5 pour éviter de gêner ou réduire une pression mise en oeuvre sur le stratifié 5 pour en 30 déformer les couches de structure 6. En variante, le stratifié 5 pourrait être positionné et maintenu en place par tout moyen approprié. En particulier, une empreinte en creux matérialisée en tiretés sur la figure 6 pourrait être prévue en complément ou en remplacement des piges ou de tout autre organe de maintien du stratifié. 3060439 10 Sur la figure 7, pour réaliser le cintrage du stratifié 5, le stratifié 5 est pressé sur le moule de cintrage 20 à l'aide d'une presse sous vide mettant en oeuvre une membrane à vide 22, par exemple en silicone ou polyuréthane à 600 % d'allongement, soumise à une dépression. Dans le mode de réalisation représenté, le cintrage est obtenu à une 5 température comprise entre 10°C et 70°C avec une pression de - 0,9 bars appliquée pendant 2 h à 6 h pour une substance adhésive 8 polyuréthane et 5 minutes à 20 minutes pour une substance adhésive 8 de type hotmelt. En variante représentée sur la figure 8, pour réaliser le cintrage du stratifié 5, le stratifié 5 peut être pressé sur le moule 20 par un contre-moule 25. 10 En outre, dans d'autres modes de réalisation, la mise en forme de l'article 1 pourrait être obtenu par un cintrage du stratifié 5 en le pressant dans un moule négatif. Ce n'est qu'après réticulation de la substance adhésive 8 qu'elle peut assurer un maintien des courbures du stratifié 5 résultant de son moulage et que l'article 1 mis en forme peut être récupéré en particulier pour subir des étapes d'usinage et de finition. 15 Le présent procédé décrit est donc beaucoup plus simple et beaucoup moins onéreux que les procédés usuels connus puisque nécessitant un unique moule, une presse sous vide à membrane et de faibles températures et pression de fabrication. La substance adhésive viscoélastique réticulable en élastomère utilisée est peu ou pas sujette au fluage et autorise des glissements relatifs des couches de structure et ainsi un cisaillement dans le 20 stratifié dont il résulte une flexibilité résiduelle tout en permettant la mise en forme en 3D. Sa mise en oeuvre permet de réaliser un collage à faible pression et d'épaisseur contrôlée et de mieux gérer les propriétés mécaniques, notamment de souplesse et d'élasticité, du stratifié et de l'article résultant. Les propriétés mécaniques du stratifié peuvent être modulées soit localement soit dans l'ensemble du stratifié 25 Le procédé est applicable à la réalisation d'autres articles en formes ainsi qu'en plaque recherchant les mêmes caractéristiques de souplesse et/ou mécanique, et par exemple des palmes de plongée, du mobilier, du packaging, de la carrosserie, d'objet art et déco, de pièce d'art, de coque, d'accessoires de sports, d'objets design, de lunette, de conteneur, de jouer, de panneaux d'agencement intérieur et extérieur, de couverture de 30 livre, d'accessoire de protection et globalement tout article pouvant être conçus avec un stratifié mis en forme ou en plaque. Il est, par ailleurs, spécialement adapté à la petite série et personnalisation de produits en forme 3D à base de bois tels que décrit ci-avant, déformables élastiquement, 3060439 11 c'est-à-dire aptes à revenir à leur forme originale (par exemple, une forme donnée par un moule) après déformation sous un effort déterminé (ne dépassant pas leur limite élastique). REVENDICATIONS1. Procédé de fabrication d'un article (1) déformable à mémoire de forme, l'article (1) présentant au repos une forme et un contour, le procédé de fabrication étant caractérisé en ce qu'il comprend : - une étape d'assemblage au cours de laquelle un stratifié (5) est réalisé, le stratifié comportant une pluralité de couches de structure (6) présentant respectivement des surfaces de solidarisation en regard, et au moins une couche de solidarisation (7) interposée entre les surfaces de solidarisation des couches de structure (6), les couches de structure (6) étant constituées d'un matériau déformable élastiquement, la couche de solidarisation (7) comprenant une substance adhésive (8) viscoélastique réticulable en élastomère et étendue sur au moins une partie des surfaces de solidarisation des couches de structure (6), - une étape de formage au cours de laquelle le stratifié (5) est cintré pour obtenir la forme de l'article (1) et la substance adhésive (8) de la couche de solidarisation (7) subit une réticulation. 2. Procédé selon la revendication 1, prévoyant, au cours de l'étape d'assemblage, de faire varier une répartition de la substance adhésive (8) de la couche de solidarisation (7). 3. Procédé de fabrication selon la revendication 1 ou 2, dans lequel la substance adhésive (8) est un mastic colle monocomposant réticulable par condensation, de préférence à l'humidité ambiante et/ou par activation thermique et/ou par activation actinique, ledit mastic colle étant préférablement choisi parmi les polyuréthanes, les polyuréthanes modifiés silane, les silicones, les polysulfures, les polyéthers, les polyéthers modifiés silanes et leurs mélanges. 4. Procédé de fabrication selon l'une quelconque des revendications 1 à 3, dans lequel la substance adhésive (8) réticulée présente un allongement à la rupture compris entre 90% et 1500 %. 5. Procédé de fabrication selon l'une quelconque des revendications 1 à 4, prévoyant, au cours de l'étape de formage, de mettre en forme l'article (1) en pressant le stratifié (5) contre un moule, de préférence un moule de cintrage (20) présentant la forme l'article (1). 6. Procédé de fabrication selon l'une quelconque des revendications 1 à 5, comprenant en outre une étape de patronage au cours de laquelle les couches de structure (6) sont découpées selon le contour de l'article (1). 3060439 13 7. Procédé de fabrication selon l'une quelconque des revendications 1 à 6, dans lequel au moins l'une des couches de structure (6) est constituée d'un matériau ayant un comportement mécanique anisotrope. 8. Procédé de fabrication selon l'une quelconque des revendications 1 à 7, 5 spécialement adapté pour fabriquer un article (1) constitué essentiellement de bois, dans lequel au moins l'une des couches de structure (6) est une feuille de bois constituée essentiellement de bois. 9. Stratifié (5) obtenu à l'issue de l'étape d'assemblage du procédé de fabrication selon l'une quelconque des revendications 1 à 8, comportant une pluralité de couches de 10 structure (6) présentant respectivement des surfaces de solidarisation en regard, et au moins une couche de solidarisation (7) interposée entre les surfaces de solidarisation des couches de structure (6), au moins l'une des couches de structure (6) étant une feuille constituée d'un matériau déformable élastiquement, la couche de solidarisation (7) comprenant une substance adhésive (8) viscoélastique réticulable en élastomère et étendue 15 sur au moins une partie des surfaces de solidarisation des couches de structure (6), la substance adhésive (8) étant non réticulée. 10. Article déformable à mémoire de forme, l'article (1) présentant au repos une forme et un contour, ledit article (1) comportant un stratifié (5) cintré, le stratifié (5) comportant une pluralité de couches de structure (6) présentant respectivement des 20 surfaces de solidarisation en regard, et au moins une couche de solidarisation (7) interposée entre les surfaces de solidarisation des couches de structure (6), au moins l'une des couches de structure (6) étant une feuille constituée d'un matériau déformable élastiquement, la couche de solidarisation (7) comprenant une substance adhésive (8) viscoélastique réticulable en élastomère et étendue sur au moins une partie des surfaces de 25 solidarisation des couches de structure (6), la substance adhésive (8) étant au moins en partie réticulée.